(57)【特許請求の範囲】
【請求項１】
樹脂フィルムから成る透明基板と該透明基板に設けられた積層膜とで構成される積層体フィルムにおいて、
上記積層膜が、透明基板側から数えて第１層目の膜厚が20ｎｍ以上30ｎｍ以下である金属吸収層と第２層目の金属層を有し、かつ、
可視波長領域（400〜780ｎｍ）における上記金属吸収層の光学定数が、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
であると共に、
透明基板と金属吸収層および金属吸収層と金属層の各界面での反射による可視波長領域（400〜780ｎｍ）における平均反射率が20％以下で、かつ、可視波長領域（400〜780ｎｍ）における最高反射率と最低反射率の差が10％以下であると共に、上記金属吸収層が窒素とアルミニウムを含まない金属酸化物で構成されることを特徴とする積層体フィルム。
【請求項２】
上記積層膜が、透明基板側から数えて第３層目の膜厚が20ｎｍ以上30ｎｍ以下である第２の金属吸収層を有し、かつ、
可視波長領域（400〜780ｎｍ）における上記第２の金属吸収層の光学定数が、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
であると共に、上記第２の金属吸収層が窒素とアルミニウムを含まない金属酸化物で構成されることを特徴とする請求項１に記載の積層体フィルム。
【請求項３】
上記金属層の膜厚が、50ｎｍ以上5000ｎｍ以下であることを特徴とする請求項１に記載の積層体フィルム。
【請求項４】
樹脂フィルムから成る透明基板と、該透明基板に設けられかつ金属製の積層細線から成るメッシュ構造の回路パターンを有する電極基板フィルムにおいて、
上記金属製の積層細線が、線幅20μｍ以下で、かつ、透明基板側から数えて第１層目の膜厚が20ｎｍ以上30ｎｍ以下である金属吸収層と第２層目の金属層を有し、
可視波長領域（400〜780ｎｍ）における上記金属吸収層の光学定数が、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
であると共に、
透明基板と金属吸収層および金属吸収層と金属層の各界面での反射による可視波長領域（400〜780ｎｍ）における平均反射率が20％以下で、かつ、可視波長領域（400〜780ｎｍ）における最高反射率と最低反射率の差が10％以下であると共に、上記金属吸収層が窒素とアルミニウムを含まない金属酸化物で構成されることを特徴とする電極基板フィルム。
【請求項５】
上記金属製の積層細線が、透明基板側から数えて第３層目の膜厚が20ｎｍ以上30ｎｍ以下である第２の金属吸収層を有し、かつ、
可視波長領域（400〜780ｎｍ）における上記第２の金属吸収層の光学定数が、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
であると共に、上記第２の金属吸収層が窒素とアルミニウムを含まない金属酸化物で構成されることを特徴とする請求項４に記載の電極基板フィルム。
【請求項６】
上記金属層の膜厚が、50ｎｍ以上5000ｎｍ以下であることを特徴とする請求項４に記載の電極基板フィルム。
【請求項７】
樹脂フィルムから成る透明基板と該透明基板に設けられた積層膜とで構成される積層体フィルムの製造方法において、
上記積層膜の透明基板側から数えて第１層目として、
膜厚が20ｎｍ以上30ｎｍ以下で、かつ、可視波長領域（400〜780ｎｍ）における光学定数が、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
である金属吸収層を、Ｎｉ単体、若しくは、Ｔｉ、Ｖ、Ｗ、Ｔａ、Ｓｉ、Ｃｒ、Ａｇ、Ｍｏ、Ｃｕより選ばれる１種以上の元素が添加されたＮｉ系合金、または、Ｃｕ単体、若しくは、Ｔｉ、Ｖ、Ｗ、Ｔａ、Ｓｉ、Ｃｒ、Ａｇ、Ｍｏ、Ｎｉより選ばれる１種以上の元素が添加されたＣｕ系合金を成膜材料とし、かつ、成膜装置内に酸素から成る反応性ガスを導入した真空成膜法により形成する第１工程と、
上記積層膜の透明基板側から数えて第２層目として、
金属層を真空成膜法により形成する第２工程を具備し、
透明基板と金属吸収層および金属吸収層と金属層の各界面での反射による可視波長領域（400〜780ｎｍ）における平均反射率が20％以下で、かつ、可視波長領域（400〜780ｎｍ）における最高反射率と最低反射率の差が10％以下であることを特徴とする積層体フィルムの製造方法。
【請求項８】
上記積層膜の透明基板側から数えて第３層目として、
膜厚が20ｎｍ以上30ｎｍ以下で、かつ、可視波長領域（400〜780ｎｍ）における光学定数が、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
である第２の金属吸収層を、Ｎｉ単体、若しくは、Ｔｉ、Ｖ、Ｗ、Ｔａ、Ｓｉ、Ｃｒ、Ａｇ、Ｍｏ、Ｃｕより選ばれる１種以上の元素が添加されたＮｉ系合金、または、Ｃｕ単体、若しくは、Ｔｉ、Ｖ、Ｗ、Ｔａ、Ｓｉ、Ｃｒ、Ａｇ、Ｍｏ、Ｎｉより選ばれる１種以上の元素が添加されたＣｕ系合金を成膜材料とし、かつ、成膜装置内に酸素から成る反応性ガスを導入した真空成膜法により形成する第３工程を具備することを特徴とする請求項７に記載の積層体フィルムの製造方法。
【請求項９】
真空成膜法を実施する成膜装置内に上記成膜材料と酸素から成る反応性ガスを導入し、かつ、成膜装置内における成膜条件を制御して屈折率と消衰係数の光学定数が調整された上記金属吸収層を形成することを特徴とする請求項７に記載の積層体フィルムの製造方法。
【請求項１０】
真空成膜法を実施する成膜装置内に上記成膜材料と酸素から成る反応性ガスを導入し、かつ、成膜装置内における成膜条件を制御して屈折率と消衰係数の光学定数が調整された上記第２の金属吸収層を形成することを特徴とする請求項８に記載の積層体フィルムの製造方法。
【請求項１１】
樹脂フィルムから成る透明基板と、該透明基板に設けられかつ金属製の積層細線から成るメッシュ構造の回路パターンを有する電極基板フィルムの製造方法において、
請求項１〜３のいずれかに記載の積層体フィルムの積層膜をエッチング処理して、線幅が20μｍ以下である上記金属製の積層細線を配線加工することを特徴とする電極基板フィルムの製造方法。
【発明の詳細な説明】
【技術分野】
【０００１】
本発明は、樹脂フィルムから成る透明基板と該基板に設けられた積層膜を有する積層体フィルムと、該積層体フィルムを用いて製造されかつタッチパネル等に利用される電極基板フィルムに係り、特に、高輝度照明下においても電極等の回路パターンが視認され難い電極基板フィルムと積層体フィルムおよびこれ等の製造方法に関するものである。
【背景技術】
【０００２】
近年、携帯電話、携帯電子文書機器、自動販売機、カーナビゲーション等のフラットパネルディスプレイ（ＦＰＤ）の表面に設置する「タッチパネル」が普及し始めている。【０００３】
上記「タッチパネル」には、大きく分けて抵抗型と静電容量型が存在する。「抵抗型のタッチパネル」は、樹脂フィルムから成る透明基板と、基板上に設けられたＸ座標（またはＹ座標）検知電極シート並びにＹ座標（またはＸ座標）検知電極シートと、これ等シートの間に設けられた絶縁体スペーサーとで主要部が構成されている。そして、上記Ｘ座標検知電極シートとＹ座標検知電極シートは空間的に隔たっているが、ペン等で押さえられたときに両座標検知電極シートは電気的に接触してペンの触った位置（Ｘ座標、Ｙ座標）が判るようになっており、ペンを移動させればその都度座標を認識して、最終的に文字の入力が行なえる仕組みとなっている。他方、「静電容量型のタッチパネル」は、絶縁シートを介してＸ座標（またはＹ座標）検知電極シートとＹ座標（またはＸ座標）検知電極シートが積層され、これ等の上にガラス等の絶縁体が配置された構造を有している。そして、ガラス等の上記絶縁体に指を近づけたとき、その近傍のＸ座標検知電極、Ｙ座標検知電極の電気容量が変化するため、位置検知を行なえる仕組みとなっている。【０００４】
そして、電極等の回路パターンを構成する導電性材料として、従来、ＩＴＯ（酸化インジウム−酸化錫）等の透明導電膜が広く用いられていた（特許文献１参照）。また、タッチパネルの大型化に伴い、特許文献２や特許文献３等に開示されたメッシュ構造の金属製細線も使用され始めている。【０００５】
ところで、上記透明導電膜と金属製細線を較べた場合、透明導電膜は、可視波長領域における透過性に優れるため電極等の回路パターンが殆ど視認されない利点を有するが、金属製細線より電気抵抗値が高いためタッチパネルの大型化や応答速度の高速化には不向きな欠点を有する。他方、金属製細線は、電気抵抗値が低いためタッチパネルの大型化や応答速度の高速化に向いているが、可視波長領域における反射率が高いため、例え微細なメッシュ構造に加工されたとしても高輝度照明下において回路パターンが視認されることがあり、製品価値を低下させてしまう欠点を有する。【０００６】
上記金属製細線の可視波長領域における反射率を低減させるには金属膜と誘電体多層膜を組み合わせて反射防止膜を構成する方法が考えられる。しかし、電極等の回路パターンを構成する金属製細線はエッチングによって形成するため、金属膜と誘電体多層膜とを組み合わせる方法は好ましくない。【０００７】
このような技術的背景の下、樹脂フィルムと金属膜との間に電解めっき法等により黒化層を形成し（特許文献４参照）、あるいは、樹脂フィルムと金属膜との間に金属酸化物から成る光吸収層（金属吸収層）を設ける（特許文献５参照）等して樹脂フィルム側から観測される金属膜の反射を低減させる方法が提案されている。
【先行技術文献】
【特許文献】
【０００８】
【特許文献１】特開２００３−１５１３５８号公報（請求項２参照）
【特許文献２】特開２０１１−０１８１９４号公報（請求項１参照）
【特許文献３】特開２０１３−０６９２６１号公報（段落0004参照）
【特許文献４】特開２０１４−１４２４６２号公報（請求項５、段落0038参照）
【特許文献５】特開２０１３−２２５２７６号公報（請求項１、段落0041参照）
【発明の概要】
【発明が解決しようとする課題】
【０００９】
しかし、特許文献４〜５で提案されている黒化層や金属吸収層の分光光学特性によっては、黒化層や金属吸収層を設けることでかえって反射を増加させてしまうことがあり、構成材料や成膜条件の選定に困難が伴う問題が存在した。【００１０】
本発明はこのような問題点に着目してなされたもので、その課題とするところは、高輝度照明下においても上記金属製細線から成る回路パターンが視認され難い電極基板フィルムを提供し、この電極基板フィルムの製造に用いられる積層体フィルムを提供すると共に、これ等積層体フィルムと電極基板フィルムの製造方法を提供することにある。
【課題を解決するための手段】
【００１１】
そこで、上記課題を解決するため本発明者が金属吸収層の成膜実験と光学薄膜シミュレーションを繰り返し行ったところ、可視波長領域（400〜780ｎｍ）における分光反射率が均一でかつ分光反射率が低くなる最適な金属吸収層の光学定数（屈折率、消衰係数）と膜厚条件が存在することを見出すに至り、更に、可視波長領域の反射率を低減できることにより電極等回路パターンを構成する金属製細線の線幅を大きくできることも確認された。本発明はこのような技術的発見により完成されたものである。【００１２】
すなわち、本発明に係る第１の発明は、
樹脂フィルムから成る透明基板と該透明基板に設けられた積層膜とで構成される積層体フィルムにおいて、
上記積層膜が、透明基板側から数えて第１層目の膜厚が20ｎｍ以上30ｎｍ以下である金属吸収層と第２層目の金属層を有し、かつ、
可視波長領域（400〜780ｎｍ）における上記金属吸収層の光学定数が、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
であると共に、
透明基板と金属吸収層および金属吸収層と金属層の各界面での反射による可視波長領域（400〜780ｎｍ）における平均反射率が20％以下で、かつ、可視波長領域（400〜780ｎｍ）における最高反射率と最低反射率の差が10％以下であると共に、上記金属吸収層が窒素とアルミニウムを含まない金属酸化物で構成されることを特徴とし、
第２の発明は、
第１の発明に記載された積層体フィルムにおいて、
上記積層膜が、透明基板側から数えて第３層目の膜厚が20ｎｍ以上30ｎｍ以下である第２の金属吸収層を有し、かつ、
可視波長領域（400〜780ｎｍ）における上記第２の金属吸収層の光学定数が、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
であると共に、上記第２の金属吸収層が窒素とアルミニウムを含まない金属酸化物で構成されることを特徴とし、
また、第３の発明は、
第１の発明に記載された積層体フィルムにおいて、
上記金属層の膜厚が、50ｎｍ以上5000ｎｍ以下であることを特徴とするものである。
【００１３】
次に、本発明に係る第４の発明は、
樹脂フィルムから成る透明基板と、該透明基板に設けられかつ金属製の積層細線から成るメッシュ構造の回路パターンを有する電極基板フィルムにおいて、
上記金属製の積層細線が、線幅20μｍ以下で、かつ、透明基板側から数えて第１層目の膜厚が20ｎｍ以上30ｎｍ以下である金属吸収層と第２層目の金属層を有し、
可視波長領域（400〜780ｎｍ）における上記金属吸収層の光学定数が、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
であると共に、
透明基板と金属吸収層および金属吸収層と金属層の各界面での反射による可視波長領域（400〜780ｎｍ）における平均反射率が20％以下で、かつ、可視波長領域（400〜780ｎｍ）における最高反射率と最低反射率の差が10％以下であると共に、上記金属吸収層が窒素とアルミニウムを含まない金属酸化物で構成されることを特徴とし、
第５の発明は、
第４の発明に記載された電極基板フィルムにおいて、
上記金属製の積層細線が、透明基板側から数えて第３層目の膜厚が20ｎｍ以上30ｎｍ以下である第２の金属吸収層を有し、かつ、
可視波長領域（400〜780ｎｍ）における上記第２の金属吸収層の光学定数が、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
であると共に、上記第２の金属吸収層が窒素とアルミニウムを含まない金属酸化物で構成されることを特徴とし、
また、第６の発明は、
第４の発明に記載された電極基板フィルムにおいて、
上記金属層の膜厚が、50ｎｍ以上5000ｎｍ以下であることを特徴とするものである。
【００１４】
次に、本発明に係る第７の発明は、
樹脂フィルムから成る透明基板と該透明基板に設けられた積層膜とで構成される積層体フィルムの製造方法において、
上記積層膜の透明基板側から数えて第１層目として、
膜厚が20ｎｍ以上30ｎｍ以下で、かつ、可視波長領域（400〜780ｎｍ）における光学定数が、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
である金属吸収層を、Ｎｉ単体、若しくは、Ｔｉ、Ｖ、Ｗ、Ｔａ、Ｓｉ、Ｃｒ、Ａｇ、Ｍｏ、Ｃｕより選ばれる１種以上の元素が添加されたＮｉ系合金、または、Ｃｕ単体、若しくは、Ｔｉ、Ｖ、Ｗ、Ｔａ、Ｓｉ、Ｃｒ、Ａｇ、Ｍｏ、Ｎｉより選ばれる１種以上の元素が添加されたＣｕ系合金を成膜材料とし、かつ、成膜装置内に酸素から成る反応性ガスを導入した真空成膜法により形成する第１工程と、
上記積層膜の透明基板側から数えて第２層目として、
金属層を真空成膜法により形成する第２工程を具備し、
透明基板と金属吸収層および金属吸収層と金属層の各界面での反射による可視波長領域（400〜780ｎｍ）における平均反射率が20％以下で、かつ、可視波長領域（400〜780ｎｍ）における最高反射率と最低反射率の差が10％以下であることを特徴とする。
【００１５】
更に、第８の発明は、
第７の発明に記載された積層体フィルムの製造方法において、
上記積層膜の透明基板側から数えて第３層目として、
膜厚が20ｎｍ以上30ｎｍ以下で、かつ、可視波長領域（400〜780ｎｍ）における光学定数が、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
である第２の金属吸収層を、Ｎｉ単体、若しくは、Ｔｉ、Ｖ、Ｗ、Ｔａ、Ｓｉ、Ｃｒ、Ａｇ、Ｍｏ、Ｃｕより選ばれる１種以上の元素が添加されたＮｉ系合金、または、Ｃｕ単体、若しくは、Ｔｉ、Ｖ、Ｗ、Ｔａ、Ｓｉ、Ｃｒ、Ａｇ、Ｍｏ、Ｎｉより選ばれる１種以上の元素が添加されたＣｕ系合金を成膜材料とし、かつ、成膜装置内に酸素から成る反応性ガスを導入した真空成膜法により形成する第３工程を具備することを特徴とし、
第９の発明は、
第７の発明に記載された積層体フィルムの製造方法において、
真空成膜法を実施する成膜装置内に上記成膜材料と酸素から成る反応性ガスを導入し、かつ、成膜装置内における成膜条件を制御して屈折率と消衰係数の光学定数が調整された上記金属吸収層を形成することを特徴とし、
第１０の発明は、
第８の発明に記載された積層体フィルムの製造方法において、
真空成膜法を実施する成膜装置内に上記成膜材料と酸素から成る反応性ガスを導入し、かつ、成膜装置内における成膜条件を制御して屈折率と消衰係数の光学定数が調整された上記第２の金属吸収層を形成することを特徴とし、
また、本発明に係る第１１の発明は、
樹脂フィルムから成る透明基板と、該透明基板に設けられかつ金属製の積層細線から成るメッシュ構造の回路パターンを有する電極基板フィルムの製造方法において、
第１の発明〜第３の発明のいずれかに記載された積層体フィルムの積層膜をエッチング処理して、線幅が20μｍ以下である上記金属製の積層細線を配線加工することを特徴とするものである。
【発明の効果】
【００１６】
樹脂フィルムから成る透明基板と、該透明基板に設けられかつ金属製の積層細線から成るメッシュ構造の回路パターンを有する本発明の電極基板フィルムは、
上記金属製の積層細線が、線幅20μｍ以下で、かつ、透明基板側から数えて第１層目の膜厚が20ｎｍ以上30ｎｍ以下である金属吸収層と第２層目の金属層を有し、
可視波長領域（400〜780ｎｍ）における上記金属吸収層の光学定数が、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
であると共に、透明基板と金属吸収層および金属吸収層と金属層の各界面での反射による可視波長領域（400〜780ｎｍ）における平均反射率が20％以下で、かつ、可視波長領域（400〜780ｎｍ）における最高反射率と最低反射率の差が10％以下であると共に、上記金属吸収層が窒素とアルミニウムを含まない金属酸化物で構成されることを特徴としている。
【００１７】
そして、透明基板と金属吸収層および金属吸収層と金属層の各界面での反射による可視波長領域（400〜780ｎｍ）における平均反射率が20％以下と低く、かつ、可視波長領域における最高反射率と最低反射率の差も10％以下と均一になっているため、高輝度照明下においても透明基板に設けられた電極等の回路パターンが視認され難い電極基板フィルムを提供でき、更に、従来と比較して線幅が大きい金属製の積層細線を適用できるため電気抵抗値の低い電極基板フィルムを提供できる効果を有する。
【００１８】
更に、樹脂フィルムから成る透明基板と該透明基板に設けられた積層膜とで構成される本発明の積層体フィルムは、
上記積層膜が、透明基板側から数えて第１層目の膜厚が20ｎｍ以上30ｎｍ以下である金属吸収層と第２層目の金属層を有し、かつ、
可視波長領域（400〜780ｎｍ）における上記金属吸収層の光学定数が、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
であると共に、透明基板と金属吸収層および金属吸収層と金属層の各界面での反射による可視波長領域（400〜780ｎｍ）における平均反射率が20％以下で、かつ、可視波長領域（400〜780ｎｍ）における最高反射率と最低反射率の差が10％以下であると共に、上記金属吸収層が窒素とアルミニウムを含まない金属酸化物で構成されることを特徴としている。
【００１９】
そして、本発明に係る積層体フィルムの上記積層膜をエッチング処理して、線幅が20μｍ以下である金属製の積層細線を配線加工することにより本発明の電極基板フィルムを簡便かつ確実に製造することができる効果を有す。
【図面の簡単な説明】
【００２０】
【図１】図１（Ａ）は本発明に係る積層体フィルムの構成を示す断面図、図１（Ｂ）は図１（Ａ）の部分拡大図、図１（Ｃ）は本発明に係る電極基板フィルムの構成を示す断面図。
【図２】成膜条件Ａ〜Ｅでそれぞれ形成された各金属吸収層における波長（ｎｍ）と屈折率（ｎ）との関係を示すグラフ図。
【図３】成膜条件Ａ〜Ｅでそれぞれ形成された各金属吸収層における波長（ｎｍ）と消衰係数（ｋ）との関係を示すグラフ図。
【図４】成膜条件Ａ（酸素濃度0％）で形成された膜厚0ｎｍ、5ｎｍ、10ｎｍ、15ｎｍ、20ｎｍ、25ｎｍおよび30ｎｍの各金属吸収層における波長（ｎｍ）と反射率（％）との関係を示すグラフ図。
【図５】成膜条件Ｂ（酸素濃度11％）で形成された膜厚0ｎｍ、5ｎｍ、10ｎｍ、15ｎｍ、20ｎｍ、25ｎｍおよび30ｎｍの各金属吸収層における波長（ｎｍ）と反射率（％）との関係を示すグラフ図。
【図６】成膜条件Ｃ（酸素濃度23％）で形成された膜厚0ｎｍ、5ｎｍ、10ｎｍ、15ｎｍ、20ｎｍ、25ｎｍおよび30ｎｍの各金属吸収層における波長（ｎｍ）と反射率（％）との関係を示すグラフ図。
【図７】成膜条件Ｄ（酸素濃度28％）で形成された膜厚0ｎｍ、5ｎｍ、10ｎｍ、15ｎｍ、20ｎｍ、25ｎｍおよび30ｎｍの各金属吸収層における波長（ｎｍ）と反射率（％）との関係を示すグラフ図。
【図８】成膜条件Ｅ（酸素濃度33％）で形成された膜厚0ｎｍ、5ｎｍ、10ｎｍ、15ｎｍ、20ｎｍ、25ｎｍおよび30ｎｍの各金属吸収層における波長（ｎｍ）と反射率（％）との関係を示すグラフ図。
【図９】樹脂フィルムから成る透明基板上に金属吸収層と金属層を形成する真空成膜法を実施する成膜装置（スパッタリングウェブコータ）の説明図。
【発明を実施するための形態】
【００２１】
以下、本発明の実施の形態について図面を用いて詳細に説明する。
【００２２】
（１）金属吸収層の光学定数（屈折率、消衰係数）と膜厚条件
（1-1）真空成膜法の一例としてスパッタリング法により金属吸収層を形成する場合、スパッタリング法を実施する装置（スパッタリングウェブコータと称され、成膜装置内に成膜材料であるスパッタリングターゲットがカソードに取り付けられている）内に酸素や窒素ガス等の反応性ガスを導入しながら上記金属吸収層が形成される。そして、成膜条件（酸素や窒素ガス等の反応性ガス添加量）については、成膜装置の形状、透明基板である樹脂フィルムの搬送速度、スパッタリングカソードの成膜速度、反応性ガス放出パイプとスパッタリングカソードおよび樹脂フィルムの位置関係等の影響を受けるため一義的に定めることは困難で、導入した反応性ガスの添加量と成膜された金属吸収層の特性結果から、成膜装置毎に上記成膜条件が導かれる。
【００２３】
（1-2）そして、成膜実験と光学薄膜シミュレーションを繰り返し行った結果、本発明者は、上述したように可視波長領域（400〜780ｎｍ）における分光反射率が均一でかつ分光反射率が低くなる最適な金属吸収層の光学定数（屈折率、消衰係数）と膜厚条件が存在することを発見している。
【００２４】
（1-3）図２のグラフ図は、Ｎｉ系合金（Ｎｉ−Ｗ）ターゲットを用い、以下に述べる成膜条件Ａ〜Ｅで酸素反応性スパッタリング成膜された各金属吸収層における波長（ｎｍ）と屈折率（ｎ）との関係を示し、また、図３のグラフ図は、上記成膜条件Ａ〜Ｅで成膜された各金属吸収層における波長（ｎｍ）と消衰係数（ｋ）との関係を示している。
【００２５】
尚、成膜条件Ａ〜Ｅは、成膜条件Ａ（酸素濃度0％）、成膜条件Ｂ（酸素濃度11％）、成膜条件Ｃ（酸素濃度23％）、成膜条件Ｄ（酸素濃度28％）、および、成膜条件Ｅ（酸素濃度33％）である。
【００２６】
そして、図２と図３のグラフ図から、Ｎｉ系合金（Ｎｉ−Ｗ）の酸化の度合いで光学定数（屈折率、消衰係数）が大きく変化していることが確認され、成膜条件Ａ（酸素濃度0％）が最も酸化度が低く、成膜条件Ｅ（酸素濃度33％）に向かって酸化度が高くなっている。
【００２７】
従って、形成される金属吸収層について、成膜材料（Ｎｉ系合金等の金属材料）や成膜条件（酸素や窒素ガス等の反応性ガス添加量）で特定することは困難であり、その光学定数で規定することが望ましい。
【００２８】
（1-4）次に、図４〜図８のグラフ図は、成膜条件Ａ〜Ｅにより樹脂フィルム（ＰＥＴ：ポリエチレンテレフタレートフィルム）に形成された金属吸収層の上に、一例として膜厚80ｎｍの銅（金属層）がそれぞれ成膜された各積層体フィルムについて、ＰＥＴフィルムと金属吸収層および金属吸収層と金属層（銅）の各界面での反射による分光反射特性を示している。尚、金属吸収層の膜厚は0ｎｍ（金属吸収層が存在しない）〜30ｎｍの範囲で5ｎｍ毎に変化させている。
【００２９】
そして、図４のグラフ図から、金属吸収層の酸化度が最も低い成膜条件Ａ（酸素濃度0％）の分光反射特性は、平均反射率が高く、膜厚が大きくなるにつれて反射率の変化量は減少することが確認される。他方、図８のグラフ図から、金属吸収層の酸化度が最も高い成膜条件Ｅ（酸素濃度33％）の分光反射特性は、平均反射率は低いが、分光反射特性の平坦性（最高反射率と最低反射率の差）が大きいことが確認される。
【００３０】
（1-5）そこで、可視波長域（400〜780ｎｍ）における平均反射率が20％以下で、かつ、分光反射特性の平坦性（最高反射率と最低反射率の差）が10％以下である条件を満たす金属吸収層（すなわち、分光反射率が低くかつ可視波長領域における分光反射率が均一である条件を満たす金属吸収層）を図４〜図８のグラフ図から求めると、成膜条件Ｃ（酸素濃度23％）および成膜条件Ｄ（酸素濃度28％）でそれぞれ成膜され、かつ、その膜厚が20ｎｍ以上30ｎｍ以下の金属吸収層が選定される。
【００３１】
そして、成膜条件Ｃ（酸素濃度23％）および成膜条件Ｄ（酸素濃度28％）でそれぞれ成膜された金属吸収層の可視波長域（400〜780ｎｍ）における光学定数（屈折率、消衰係数）を図２と図３のグラフ図から求めると、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
が導かれる。
【００３２】
（1-6）そして、ＰＥＴフィルム上に成膜された金属吸収層の膜厚が20ｎｍ以上30ｎｍ以下で、可視波長域（400〜780ｎｍ）における上記金属吸収層の光学定数（屈折率、消衰係数）が上記条件、すなわち、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
を具備する場合、その金属吸収層は、ＰＥＴフィルムと金属吸収層および金属吸収層と金属層（一例として銅）の各界面での反射による可視波長域（400〜780ｎｍ）における平均反射率が20％以下で、かつ、分光反射特性の平坦性（最高反射率と最低反射率の差）が10％以下である条件を満たすため、樹脂フィルム（ＰＥＴフィルム）側から観測される金属層の反射は低減される。
【００３３】
尚、膜厚が20ｎｍ以上30ｎｍ以下でかつ上記光学定数（屈折率、消衰係数）の条件を具備することで、分光反射率が低くかつ可視波長領域における分光反射率が均一となる特性を有する金属吸収層の材料は、上述したＮｉ系合金（Ｎｉ−Ｗ）に限定されず、例えば、Ｎｉ単体、若しくは、Ｔｉ、Ｖ、Ｔａ、Ｓｉ、Ｃｒ、Ａｇ、Ｍｏ、Ｃｕより選ばれる１種以上の元素が添加されたＮｉ系合金、および、Ｃｕ単体、若しくは、Ｔｉ、Ｖ、Ｗ、Ｔａ、Ｓｉ、Ｃｒ、Ａｇ、Ｍｏ、Ｎｉより選ばれる１種以上の元素が添加されたＣｕ系合金で金属吸収層を構成した場合においても成立することが確認されている。
【００３４】
（２）本発明に係る積層体フィルムと電極基板フィルム
（2-1）本発明に係る積層体フィルム
図１（Ａ）に示すように樹脂フィルムから成る透明基板４２と該透明基板４２に設けられた積層膜とで構成される本発明に係る積層体フィルムは、
上記積層膜が、透明基板４２側から数えて第１層目の膜厚が20ｎｍ以上30ｎｍ以下である金属吸収層４１と第２層目の金属層４０を有し、かつ、
可視波長領域（400〜780ｎｍ）における上記金属吸収層４１の光学定数が、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
であると共に、
図１（Ｂ）に示すように透明基板４２と金属吸収層４１および金属吸収層４１と金属層４０の各界面での反射による可視波長領域（400〜780ｎｍ）における平均反射率が20％以下で、かつ、可視波長領域（400〜780ｎｍ）における最高反射率と最低反射率の差が10％以下であると共に、上記金属吸収層が窒素とアルミニウムを含まない金属酸化物で構成されることを特徴とし、
また、上記積層体フィルムにおいて、
上記積層膜が、透明基板４２側から数えて第３層目の膜厚が20ｎｍ以上30ｎｍ以下である第２の金属吸収層を有し、かつ、
可視波長領域（400〜780ｎｍ）における上記第２の金属吸収層の光学定数が、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
であると共に、上記第２の金属吸収層が窒素とアルミニウムを含まない金属酸化物で構成されることを特徴とするものである。
【００３５】
（2-2）本発明に係る電極基板フィルム
図１（Ｃ）に示すように樹脂フィルムから成る透明基板５２と、該透明基板５２に設けられかつ金属製の積層細線から成るメッシュ構造の回路パターンを有する本発明に係る電極基板フィルムは、
上記金属製の積層細線が、線幅20μｍ以下で、かつ、透明基板５２側から数えて第１層目の膜厚が20ｎｍ以上30ｎｍ以下である金属吸収層５１と第２層目の金属層５０を有し、
可視波長領域（400〜780ｎｍ）における上記金属吸収層５１の光学定数が、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
であると共に、
透明基板５２と金属吸収層５１および金属吸収層５１と金属層５０の各界面での反射による可視波長領域（400〜780ｎｍ）における平均反射率が20％以下で、かつ、可視波長領域（400〜780ｎｍ）における最高反射率と最低反射率の差が10％以下であると共に、上記金属吸収層が窒素とアルミニウムを含まない金属酸化物で構成されることを特徴とし、
また、上記電極基板フィルムにおいて、
金属製の積層細線が、透明基板５２側から数えて第３層目の膜厚が20ｎｍ以上30ｎｍ以下である第２の金属吸収層を有し、かつ、
可視波長領域（400〜780ｎｍ）における上記第２の金属吸収層の光学定数が、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
であると共に、上記第２の金属吸収層が窒素とアルミニウムを含まない金属酸化物で構成されることを特徴とするものである。
【００３６】
（３）本発明に係る積層体フィルムと電極基板フィルムの構成材料
（3-1）透明基板を構成する樹脂フィルム
本発明に係る積層体フィルムと電極基板フィルムに適用される樹脂フィルムの材質としては特に限定されることはなく、その具体例として、ポリエチレンテレフタレート（ＰＥＴ）、ポリエーテルスルフォン（ＰＥＳ）、ポリアリレート（ＰＡＲ）、ポリカーボネート（ＰＣ）、ポリオレフィン（ＰＯ）、トリアセチルセルロース（ＴＡＣ）およびノルボルネンの樹脂材料から選択された樹脂フィルムの単体、あるいは、上記樹脂材料から選択された樹脂フィルム単体とこの単体の片面または両面を覆うアクリル系有機膜との複合体が挙げられる。特に、ノルボルネン樹脂材料については、代表的なものとして、日本ゼオン社のゼオノア（商品名）やＪＳＲ社のアートン（商品名）等が挙げられる。
【００３７】
尚、本発明に係る電極基板フィルムは「タッチパネル」等に使用するため、上記樹脂フィルムの中でも可視波長領域での透明性に優れるものが望ましい。
【００３８】
（3-2）金属吸収層
本発明に係る金属吸収層の膜材料としては、上述したようにＮｉ単体、若しくは、Ｔｉ、Ｖ、Ｗ、Ｔａ、Ｓｉ、Ｃｒ、Ａｇ、Ｍｏ、Ｃｕより選ばれる１種以上の元素が添加されたＮｉ系合金、および、Ｃｕ単体、若しくは、Ｔｉ、Ｖ、Ｗ、Ｔａ、Ｓｉ、Ｃｒ、Ａｇ、Ｍｏ、Ｎｉより選ばれる１種以上の元素が添加されたＣｕ系合金が好ましい。
【００３９】
また、金属吸収層は、上記Ｎｉ単体若しくはＮｉ系合金、Ｃｕ単体若しくはＣｕ系合金を成膜材料とし、かつ、成膜装置内に反応性ガスを導入した真空成膜法により形成される。上記真空成膜方法としては、マグネトロンスパッタ、イオンビームスパッタ、真空蒸着、イオンプレーティング、ＣＶＤ等があり、また、上記反応性ガスとしては、酸素の単体ガス、または、酸素を主成分としアルゴン等を含む混合ガスが挙げられる。
【００４０】
そして、金属吸収層の各波長における光学定数（屈折率、消衰係数）は、反応の度合い、すなわち酸化度あるいは窒化度に大きく影響され、金属吸収層の構成材料だけで決定されるものではない。
【００４１】
（3-3）金属層
本発明に係る金属層の構成材料としては、電気抵抗値が低い金属であれば特に限定されず、例えば、Ｃｕ単体、若しくは、Ｔｉ、Ａｌ、Ｖ、Ｗ、Ｔａ、Ｓｉ、Ｃｒ、Ａｇより選ばれる１種以上の元素が添加されたＣｕ系合金、または、Ａｇ単体、若しくは、Ｔｉ、Ａｌ、Ｖ、Ｗ、Ｔａ、Ｓｉ、Ｃｒ、Ｃｕより選ばれる１種以上の元素が添加されたＡｇ系合金が挙げられ、特に、Ｃｕ単体が、回路パターンの加工性や抵抗値の観点から望ましい。
【００４２】
また、金属層の膜厚は電気特性に依存するものであり、光学的な要素から決定されるものではないが、通常、透過光が測定不能なレベルの膜厚に設定される。
【００４３】
そして、金属層の望ましい膜厚は、電気抵抗の観点からは50ｎｍ以上が好ましく、60ｎｍ以上がより好ましい。一方、金属層を配線パターンに加工する加工性の観点からは5μｍ（5000ｎｍ）以下が好ましく、3μｍ（3000ｎｍ）以下がより好ましい。
【００４４】
（４）真空成膜法を実施する成膜装置
（4-1）スパッタリングウェブコータ
真空成膜法の一例としてスパッタリング法を挙げ、その成膜装置について説明する。
【００４５】
尚、この成膜装置はスパッタリングウェブコータと称され、ロールツーロール方式で搬送される長尺樹脂フィルム表面に連続的に効率よく成膜処理を施す場合に用いられる。
【００４６】
具体的に説明すると、ロールツーロール方式で搬送される長尺樹脂フィルムの成膜装置（スパッタリングウェブコータ）は、図９に示すように真空チャンバー１０内に設けられており、巻き出しロール１１から巻き出された長尺樹脂フィルム１２に対して所定の成膜処理を行った後、巻き取りロール２４で巻き取るようになっている。これら巻き出しロール１２から巻き取りロール２４までの搬送経路の途中に、モータで回転駆動されるキャンロール１６が配置されている。このキャンロール１６の内部には、真空チャンバー１０の外部で温調された冷媒が循環している。
【００４７】
真空チャンバー１０内では、スパッタリング成膜のため、到達圧力１０-4Ｐａ程度までの減圧と、その後のスパッタリングガスの導入による0.1〜10Ｐａ程度の圧力調整が行われる。スパッタリングガスにはアルゴン等公知のガスが使用され、目的に応じて更に酸素や窒素等のガスが添加される。真空チャンバー１０の形状や材質は、このような減圧状態に耐え得るものであれば特に限定はなく種々のものを使用することができる。また、真空チャンバー１０内を減圧してその状態を維持するため、真空チャンバー１０にはドライポンプ、ターボ分子ポンプ、クライオコイル等の種々の装置（図示せず）が組み込まれている。
【００４８】
巻き出しロール１１からキャンロール１６までの搬送経路には、長尺樹脂フィルム１２を案内するフリーロール１３と、長尺樹脂フィルム１２の張力の測定を行う張力センサロール１４とがこの順で配置されている。また、張力センサロール１４から送り出されてキャンロール１６に向かう長尺樹脂フィルム１２は、キャンロール１６の近傍に設けられたモータ駆動の前フィードロール１５によってキャンロール１６の周速度に対する調整が行われ、これによりキャンロール１６の外周面に長尺樹脂フィルム１２を密着させることができる。
【００４９】
キャンロール１６から巻き取りロール２４までの搬送経路も、上記同様に、キャンロール１６の周速度に対する調整を行うモータ駆動の後フィードロール２１、長尺樹脂フィルム１２の張力の測定を行う張力センサロール２２および長尺樹脂フィルム１２を案内するフリーロール２３がこの順に配置されている。
【００５０】
上記巻き出しロール１１および巻き取りロール２４では、パウダークラッチ等によるトルク制御によって長尺樹脂フィルム１２の張力バランスが保たれている。また、キャンロール１６の回転とこれに連動して回転するモータ駆動の前フィードロール１５、後フィードロール２１により、巻き出しロール１１から長尺樹脂フィルム１２が巻き出されて巻き取りロール２４に巻き取られるようになっている。
【００５１】
キャンロール１６の近傍には、キャンロール１６の外周面上に画定される搬送経路（すなわち、キャンロール１６外周面の内の長尺樹脂フィルム１２が巻き付けられる領域）に対向する位置に、成膜手段としてのマグネトロンスパッタリングカソード１７、１８、１９および２０が設けられ、この近傍に反応性ガスを放出する反応性ガス放出パイプ２５、２６、２７、２８、２９、３０、３１、３２が設置されている。
【００５２】
上記金属吸収層と金属層のスパッタリング成膜を実施する際、図９に示すように板状のターゲットを使用できるが、板状ターゲットを用いた場合、ターゲット上にノジュール（異物の成長）が発生することがある。これが問題になる場合は、ノジュールの発生がなくかつターゲットの使用効率も高い円筒形のロータリーターゲットを使用することが好ましい。
【００５３】
（4-2）反応性スパッタリング
上記金属吸収層を形成する目的で酸化物ターゲット若しくは窒化物ターゲットが用いられた場合、成膜速度が遅く量産に適さないため、高速成膜が可能な金属ターゲットを採用し、かつ、成膜中に上記反応性ガスを制御しながら導入する方法が採られる。
【００５４】
上記反応性ガスの制御として、以下の４つの方法が知られている。
（4-2-1）一定流量の反応性ガスを放出する方法。
（4-2-2）一定圧力を保つように反応性ガスを放出する方法。
（4-2-3）スパッタリングカソードのインピーダンスが一定になるように反応性ガスを放出する（インピーダンス制御）方法。
（4-2-4）スパッタリングのプラズマ強度が一定になるように反応性ガスを放出する（プラズマエミッション制御）方法。
【００５５】
（５）電極基板フィルムの製造方法
（5-1）本発明に係る積層体フィルムの積層膜をエッチング処理して、線幅が20μｍ以下である金属製の積層細線に配線加工することにより本発明に係る電極基板フィルムを得ることができる。そして、電極基板フィルムの電極（配線）パターンをタッチパネル用のストライプ状若しくは格子状とすることで、本発明に係る電極基板フィルムをタッチパネルに用いることができる。
【００５６】
そして、電極（配線）パターンに配線加工された金属製の積層細線は本発明に係る積層体フィルムの積層構造を維持していることから、透明基板と金属吸収層および金属吸収層と金属層の各界面での反射による可視波長領域（400〜780ｎｍ）における平均反射率が20％以下と低く、かつ、可視波長領域における最高反射率と最低反射率の差も10％以下と均一になっているため、高輝度照明下においても透明基板に設けられた電極等の回路パターンが極めて視認され難い電極基板フィルムとして提供することができる。
【００５７】
（5-2）そして、本発明に係る積層体フィルムから電極基板フィルムに配線加工するには、公知のサブトラクティブ法により加工が可能である。
【００５８】
サブトラクティブ法は、積層体フィルムの積層膜表面にフォトレジスト膜を形成し、配線パターンを形成したい箇所にフォトレジスト膜が残るように露光、現像し、かつ、上記積層膜表面にフォトレジスト膜が存在しない箇所の積層膜を化学エッチングにより除去して配線パターンを形成する方法である。
【００５９】
上記化学エッチングのエッチング液としては、過酸化水素系エッチング液、硝酸セリウムアンモニウム水溶液を用いることができ、更に、塩化第二鉄水溶液、塩化第二銅水溶液、塩酸酸性の過マンガン酸塩水溶液や酢酸酸性の過マンガン酸塩水溶液も用いることができる。尚、化学エッチングする金属吸収層によっては、上記塩化第二鉄水溶液、塩化第二銅水溶液、塩酸酸性の過マンガン酸塩水溶液や酢酸酸性の過マンガン酸塩水溶液の濃度を調整する必要がある。
【実施例】
【００６０】
以下、本発明の実施例について具体的に説明する。【００６１】
尚、金属吸収層に係る光学特性（屈折率、消衰係数）の測定にはエリプソメータを用い、分光反射特性の測定には自記分光光度計を用いた。【００６２】
［実施例１］
図９に示す成膜装置（スパッタリングウェブコータ）を用い、かつ、反応性ガスには酸素ガスを用いると共に、上記インピーダンス制御により反応性ガス量を制御した。【００６３】
尚、キャンロール１６は、直径600ｍｍ、幅750ｍｍのステンレス製で、ロール本体表面にハードクロムめっきが施されている。前フィードロール１５と後フィードロール２１は直径150ｍｍ、幅750ｍｍのステンレス製で、ロール本体表面にハードクロムめっきが施されている。また、各カソード１７、１８、１９、２０の上流側と下流側に反応性ガス放出パイプ２５、２６、２７、２８、２９、３０、３１、３２を設置し、かつ、カソード１７には金属吸収層用のＮｉ−Ｗターゲット、カソード１８、１９と２０には金属層用のＣｕターゲットを取り付けた。【００６４】
また、透明基板を構成する樹脂フィルムには幅600ｍｍのＰＥＴフィルムを用い、キャンロール１６は0℃に冷却制御した。また、真空チャンバー１０を複数台のドライポンプにより５Ｐａまで排気した後、更に、複数台のターボ分子ポンプとクライオコイルを用いて３×１０-3Ｐａまで排気した。【００６５】
（１）電極基板フィルムを製造するための積層体フィルムの製造
そして、樹脂フィルムの搬送速度を4ｍ／分にした後、上記反応性ガス放出パイプ２５、２６からアルゴンガス（スパッタリングガス）を300ｓｃｃｍ導入し、かつ、膜厚0ｎｍ、5ｎｍ、10ｎｍ、15ｎｍ、20ｎｍ、25ｎｍ、30ｎｍの金属吸収層（Ｎｉ−Ｗの酸化膜）が成膜されるようにカソード１７を電力制御した。また、反応性ガス（酸素ガス）は反応性ガス放出パイプ２５、２６へ混合ガスとして導入している。【００６６】
反応性ガスには上記酸素ガスを用い、かつ、所定の濃度になるように酸素ガスをピエゾバルブで制御している。そして、導入する酸素ガス濃度の条件として、成膜条件Ａ（酸素濃度0％）、成膜条件Ｂ（酸素濃度11％）、成膜条件Ｃ（酸素濃度23％）、成膜条件Ｄ（酸素濃度28％）、および、成膜条件Ｅ（酸素濃度33％）とした。【００６７】
尚、酸素ガスの導入量により成膜速度の低下が予測されるので、目標とする金属吸収層の膜厚を得るためにはスパッタ電力の調整が必要になる。【００６８】
一方、上記反応性ガス放出パイプ２７、２８、２９、３０、３１、３２からアルゴンガス（スパッタリングガス）を300ｓｃｃｍ導入し、かつ、膜厚80ｎｍの金属層（Ｃｕ層）が形成されるようにカソード１８、１９と２０を電力制御し、成膜条件Ａ（酸素濃度0％）〜成膜条件Ｅ（酸素濃度33％）でそれぞれ成膜された膜厚0ｎｍ、5ｎｍ、10ｎｍ、15ｎｍ、20ｎｍ、25ｎｍ、30ｎｍの各金属吸収層上に、膜厚80ｎｍの金属層（Ｃｕ層）を成膜して実施例に係る複数種類の積層体フィルムを製造した。【００６９】
（２）電極基板フィルムの製造
次に、得られた複数種類の積層体フィルムを用い、公知のサブトラクティブ法により実施例に係る電極基板フィルムを製造した。【００７０】
すなわち、上記積層体フィルムの積層膜（金属吸収層と金属層から成る積層膜）表面にフォトレジスト膜を形成し、配線パターンを形成したい箇所にフォトレジスト膜が残るように露光、現像し、かつ、上記積層膜表面にフォトレジスト膜が存在しない箇所の積層膜を化学エッチングにより除去して実施例に係る電極基板フィルムを製造した。【００７１】
電極等回路パターンは、配線幅5μｍ、間隔300μｍのストライプとした。【００７２】
尚、この実施例においては、化学エッチングのエッチング液として硝酸セリウムアンモニウム水溶液を適用した。また、化学エッチングは、現像後のフォトレジスト膜が付された積層体フィルムをエッチング液に浸漬して行った。【００７３】
「確  認」
（１）上記成膜条件Ａ〜Ｅで、かつ、その膜厚が0ｎｍ、5ｎｍ、10ｎｍ、15ｎｍ、20ｎｍ、25ｎｍ、30ｎｍとなるようにＰＥＴフィルム上に金属吸収層をそれぞれ成膜した後、膜厚80ｎｍの金属層（Ｃｕ層）を成膜して得られた実施例に係る複数種類の積層体フィルムについて、ＰＥＴフィルム側から、自記分光光度計によりＰＥＴフィルムと金属吸収層および金属吸収層と金属層の各界面での反射による可視波長領域（400〜780ｎｍ）における分光反射率を測定した。【００７４】
この結果を図４〜図８のグラフ図に示す。【００７５】
（２）一方、成膜条件Ａ〜Ｅで膜厚20ｎｍの金属吸収層をそれぞれ成膜し、これ等金属吸収層上に膜厚80ｎｍの金属層（Ｃｕ層）を成膜して得られた実施例に係る５種類の積層体フィルムについて、ＰＥＴフィルム側から、エリプソメータにより成膜条件Ａ〜Ｅの可視波長域（400〜780ｎｍ）における光学定数（屈折率、消衰係数）を測定した。【００７６】
この結果を図２〜図３のグラフ図に示す。【００７７】
尚、光学定数は膜厚に依存しない定数なため、上述したように膜厚20ｎｍの金属吸収層が成膜された５種類の積層体フィルムで光学定数を測定している。【００７８】
（３）そして、可視波長域（400〜780ｎｍ）における平均反射率が20％以下で、かつ、分光反射特性の平坦性（最高反射率と最低反射率の差）が10％以下である条件を満たす実施例に係る積層体フィルム（すなわち、分光反射率が低くかつ可視波長領域における分光反射率が均一である条件を満たす積層体フィルム）を図４〜図８のグラフ図から求めると、成膜条件Ｃ（酸素濃度23％）および成膜条件Ｄ（酸素濃度28％）でそれぞれ成膜され、かつ、その膜厚が20ｎｍ以上30ｎｍ以下の金属吸収層を有する積層体フィルムが選定される。【００７９】
（４）そして、成膜条件Ｃ（酸素濃度23％）および成膜条件Ｄ（酸素濃度28％）でそれぞれ成膜された積層体フィルムの可視波長域（400〜780ｎｍ）における光学定数（屈折率、消衰係数）を図２と図３のグラフ図から求めると、
波長400ｎｍにおける屈折率が2.0〜2.2、消衰係数が1.8〜2.1、
波長500ｎｍにおける屈折率が2.4〜2.7、消衰係数が1.9〜2.3、
波長600ｎｍにおける屈折率が2.8〜3.2、消衰係数が1.9〜2.5、
波長700ｎｍにおける屈折率が3.2〜3.6、消衰係数が1.7〜2.5、
波長780ｎｍにおける屈折率が3.5〜3.8、消衰係数が1.5〜2.4、
であることが確認された。【００８０】
（５）更に、エッチング液として上記硝酸セリウムアンモニウム水溶液を適用し、複数種類の積層体フィルムにおける「エッチング性」を調べた。「エッチング性」は、膜厚20ｎｍの金属吸収層をエッチングした後、配線パターンの周囲を光学顕微鏡で観察した。【００８１】
成膜条件Ａ（酸素濃度0％）、成膜条件Ｂ（酸素濃度11％）、成膜条件Ｃ（酸素濃度23％）、成膜条件Ｄ（酸素濃度28％）で形成された金属吸収層は、配線パターンの周囲にエッチングの残りもなくエッチングできた。尚、成膜条件Ｅ（酸素濃度33％）で形成された金属吸収層は、配線パターンの周囲にエッチングの残りが見られ、実用には適さないものであった。【００８２】
更に、上記成膜条件Ａ、Ｂ、Ｃ、Ｄで形成された膜厚20ｎｍの金属吸収層を有する導電性基板フィルムについてその金属吸収層側から目視で観察した。観察に際し、導電性基板フィルムの目視側と反対側の面を液晶ディスプレイパネルに接するように配した。【００８３】
上記成膜条件Ａで金属吸収層が形成された導電性基板フィルムは電極等回路パターンが視認された。一方、上記成膜条件Ｂ、ＣおよびＤで金属吸収層が形成された導電性基板フィルムの電極等回路パターンは視認するのが困難であった。【００８４】
上記成膜条件ＣおよびＤで膜厚20ｎｍの金属吸収層が形成された導電性基板フィルムは、上記成膜条件Ｂで膜厚20ｎｍの金属吸収層が形成された導電性基板フィルムよりも電極等回路パターンの視認がより困難であった。【００８５】
理想的には、成膜条件Ｃ、成膜条件Ｄで金属吸収層を形成しかつその膜厚を20ｎｍ以上とすれば電極等回路パターンの目視での視認が極めて困難な導電性基板フィルムを得ることができることが確認された。【００８６】
（６）尚、実施例に係る金属吸収層はＮｉ−Ｗターゲットを用いて形成されているが、他のＮｉ合金やＣｕ合金ターゲットを用いても、上記光学定数の範囲であればターゲットの膜材料に限定されないことも確認された。
【産業上の利用可能性】
【００８７】
本発明に係る電極基板フィルムは、高輝度照明下においても透明基板に設けられた電極等の回路パターンが視認され難いためＦＰＤ（フラットパネルディスプレイ）表面に設置する「タッチパネル」に利用される産業上の可能性を有している。
【符号の説明】
【００８８】
１０  真空チャンバー
１１  巻き出しロール
１２  長尺樹脂フィルム
１３  フリーロール
１４  張力センサロール
１５  前フィードロール
１６  キャンロール
１７  マグネトロンスパッタリングカソード
１８  マグネトロンスパッタリングカソード
１９  マグネトロンスパッタリングカソード
２０  マグネトロンスパッタリングカソード
２１  後フィードロール
２２  張力センサロール
２３  フリーロール
２４  巻き取りロール
２５  反応性ガス放出パイプ
２６  反応性ガス放出パイプ
２７  反応性ガス放出パイプ
２８  反応性ガス放出パイプ
２９  反応性ガス放出パイプ
３０  反応性ガス放出パイプ
３１  反応性ガス放出パイプ
３２  反応性ガス放出パイプ
４０  金属層
４１  金属吸収層
４２  透明基板
５０  金属層
５１  金属吸収層
５２  透明基板
【図１】
0006597621.tif 000002
【図２】
0006597621.tif 000003
【図３】
0006597621.tif 000004
【図４】
0006597621.tif 000005
【図５】
0006597621.tif 000006
【図６】
0006597621.tif 000007
【図７】
0006597621.tif 000008
【図８】
0006597621.tif 000009
【図９】
0006597621.tif 000010